(57)【要約】  ２００μｍ〜１０００μｍの平均粒径を有するコア粒子と、前記コア粒子の表面の少なくとも一部の上に担持され、ハイドロタルサイト類化合物からなり、２００ｎｍ以下の平均粒径を有するナノ粒子とから構成される複合粒子を含む喫煙物品用フィルター。
2017168516.tif 000002
【特許請求の範囲】
【請求項１】
２００μｍ〜１０００μｍの平均粒径を有するコア粒子と、
前記コア粒子の表面の少なくとも一部の上に担持され、ハイドロタルサイト類化合物からなり、１〜２００ｎｍの平均粒径を有するナノ粒子と
から構成される複合粒子を含む喫煙物品用フィルター。
【請求項２】
前記コア粒子が保水性を有する請求項１に記載の喫煙物品用フィルター。
【請求項３】
前記コア粒子が７０％以上の保水率を有する請求項２に記載の喫煙物品用フィルター。
【請求項４】
前記コア粒子が多孔質粒子である請求項２または３に記載の喫煙物品用フィルター。
【請求項５】
前記多孔質粒子が活性炭粒子である請求項４に記載の喫煙物品用フィルター。
【請求項６】
前記ナノ粒子が、一般式：
［Ｍ 2+ 1-x Ｍ 3+ x （ＯＨ）2 ］［（Ａ n-）x/n ・ｍ Ｈ2Ｏ］
（ここで、Ｍ 2+は、Ｍｇ、Ｚｎ、ＮｉおよびＣａからなる群より選択される２価の金属イオンであり、Ｍ 3+は、Ａｌイオンであり、Ａ n-は、ＣＯ3、ＳＯ4、ＯＯＣ−ＣＯＯ、Ｃｌ、Ｂｒ、Ｆ、ＮＯ3、Ｆｅ（ＣＮ）6 3-、Ｆｅ（ＣＮ）6 4-、フタル酸、イソフタル酸、テレフタル酸、マレイン酸、アルケニル酸およびその誘導体、リンゴ酸、サリチル酸、アクリル酸、アジピン酸、コハク酸、クエン酸ならびにスルホン酸からなる群より選択されるｎ価のアニオンであり、ｘは０．１＜ｘ＜０．４であり、ｍは０＜ｍ＜２である）で表されるハイドロタルサイト類化合物からなる請求項１〜５の何れか１項に記載の喫煙物品用フィルター。
【請求項７】
前記一般式において、Ｍ 2+は、Ｍｇイオンであり、Ｍ 3+は、Ａｌイオンであり、Ａ n-は、ＣＯ3 2-またはＳＯ4 2-であり、ｘは０．１＜ｘ＜０．４であり、ｍは０＜ｍ＜２である請求項６に記載の喫煙物品用フィルター。
【請求項８】
前記一般式が、Ｍｇ6Ａｌ2（ＯＨ）16ＣＯ3・４Ｈ2Ｏである請求項６に記載の喫煙物品用フィルター。
【請求項９】
前記コア粒子の平均粒径が３００μｍ〜７００μｍであり、好ましくは４００μｍ〜６００μｍである請求項１〜８の何れか１項に記載の喫煙物品用フィルター。
【請求項１０】
前記ナノ粒子の平均粒径が１０ｎｍ〜１５０ｎｍであり、好ましくは１０ｎｍ〜５０ｎｍである請求項１〜９の何れか１項に記載の喫煙物品用フィルター。
【請求項１１】
請求項１〜１０の何れか１項に記載の喫煙物品用フィルターと、前記喫煙物品用フィルターの一端に接続されたたばこロッドとを含む喫煙物品。
【請求項１２】
ハイドロタルサイト類化合物からなり、１〜２００ｎｍの平均粒径を有するナノ粒子と、２００μｍ〜１０００μｍの平均粒径を有するコア粒子とを水中に含む懸濁液を撹拌し、その後、前記懸濁液を乾燥させて、前記コア粒子の表面の少なくとも一部の上に前記ナノ粒子が担持された複合粒子を調製すること、および
得られた複合粒子を喫煙物品用フィルターに組み込むこと
を含む、喫煙物品用フィルターの製造方法。
【発明の詳細な説明】
【技術分野】
【０００１】
本発明は、喫煙物品用フィルター、喫煙物品、および喫煙物品用フィルターの製造方法に関する。
【背景技術】
【０００２】
シガレットなどの喫煙物品では、フィルターに吸着剤粒子を添加して、主流煙中の化学成分を吸着除去する。吸着剤粒子として、活性炭粒子が代表的に使用されるが、種々の吸着剤粒子の使用が試みられている。たとえば、２００〜８００μｍの平均粒径を有するハイドロタルサイト粒子をシガレットフィルターに添加して、主流煙中のホルムアルデヒドを選択的に除去することが報告されている（特許文献１）。
【先行技術文献】
【特許文献】
【０００３】
【特許文献１】国際公開第２００３／０５６９４７号
【発明の概要】
【発明が解決しようとする課題】
【０００４】
一般に、吸着剤粒子の粒径を小さくして比表面積を増大させると、吸着能が向上することは知られている。本発明者らは、ハイドロタルサイト粒子の粒径をナノレベルまで小さくしてシガレットフィルターに添加し、吸着能の向上を試みたところ、通気抵抗が著しく増大し、シガレットフィルターの吸着剤としての使用に適していないという問題を見出した。【０００５】
そこで、本発明は、通気抵抗を過度に増大させることなく、主流煙中のホルムアルデヒドをより効果的に除去することができる喫煙物品用フィルターを提供することを目的とする。
【課題を解決するための手段】
【０００６】
本発明の一つの側面によれば、
２００μｍ〜１０００μｍの平均粒径を有するコア粒子と、
前記コア粒子の表面の少なくとも一部の上に担持され、ハイドロタルサイト類化合物からなり、２００ｎｍ以下の平均粒径を有するナノ粒子と
から構成される複合粒子を含む喫煙物品用フィルター
が提供される。【０００７】
別の側面によれば、かかる喫煙物品用フィルターと、前記喫煙物品用フィルターの一端に接続されたたばこロッドとを含む喫煙物品が提供される。【０００８】
更に別の側面によれば、
２００μｍ〜１０００μｍの平均粒径を有するコア粒子と２００ｎｍ以下の平均粒径を有するハイドロタルサイト粒子とを水中に含む懸濁液を撹拌し、その後、前記懸濁液を乾燥させて、前記コア粒子の表面の少なくとも一部の上に前記ハイドロタルサイト粒子が担持された複合粒子を調製すること、および
得られた複合粒子を喫煙物品用フィルターに組み込むこと
を含む、喫煙物品用フィルターの製造方法
が提供される。
【発明の効果】
【０００９】
本発明によれば、通気抵抗を過度に増大させることなく、主流煙中のホルムアルデヒドをより効果的に除去することができる。
【図面の簡単な説明】
【００１０】
【図１】コア粒子とナノ粒子とから構成される複合粒子の一例を模式的に示す図。
【図２】本発明のフィルターの一例を示す分解斜視図。
【図３】複合粒子含有フィルターおよびナノ粒子含有フィルターのフィルター通気抵抗を示すグラフ。
【図４】複合粒子含有フィルターおよびコア粒子含有フィルターのフィルター通気抵抗を示すグラフ。
【図５】実施例で作製されたシガレットを模式的に示す図。
【図６】シガレット主流煙中のホルムアルデヒドの測定装置を示す図。
【図７】シガレットのホルムアルデヒド低減率を示すグラフ。
【図８】ハイドロタルサイト粒子のコア粒子への付着力を示すグラフ。
【図９】ハイドロタルサイト粒子の粒径とホルムアルデヒド吸着率との関係を示すグラフ。
【図１０】ハイドロタルサイト粒子の粒径と通気抵抗との関係を示すグラフ。
【発明を実施するための形態】
【００１１】
以下、本発明を説明するが、以下の説明は、本発明を詳説することを目的とし、本発明を限定することを意図しない。
【００１２】
本発明の喫煙物品用フィルターは、
２００μｍ〜１０００μｍの平均粒径を有するコア粒子と、
前記コア粒子の表面の少なくとも一部の上に担持され、ハイドロタルサイト類化合物からなり、２００ｎｍ以下の平均粒径を有するナノ粒子と
から構成される複合粒子を含む。
【００１３】
図１は、コア粒子１１ａとナノ粒子１１ｂとから構成される複合粒子１１の一例を模式的に示す。図１に示されるように、ナノ粒子１１ｂは、コア粒子１１ａの表面の少なくとも一部の上に担持される。
【００１４】
コア粒子は、吸着剤粒子としての機能を有することが好ましい。コア粒子が、吸着剤粒子としての機能を有する場合、ナノ粒子は、コア粒子の表面全体を被覆していないことが好ましい。コア粒子が、吸着剤粒子としての機能を有し、その表面に細孔を有している場合、ナノ粒子は、細孔内に入り込んでいてもよいが、ナノ粒子の少なくとも一部は、細孔表面を除くコア粒子の表面に担持されていることが好ましい。
【００１５】
コア粒子が、その表面にナノ粒子を効率よく付着するために、コア粒子は、保水性を有することが好ましい。保水性とは、コア粒子の表面に水を保持する性質を指す。具体的には、保水性とは、コア粒子の表面が親水性および／または多孔性であることにより、コア粒子の表面に水を保持する性質を指す。
【００１６】
コア粒子の保水性は、以下で定義する保水率により数値化することができる。
【００１７】
コア粒子１ｇを水１０ｍＬに浸漬して、１分間経過後に金属メッシュ（０．１ｍｍ）を用いて濾過し、コア粒子と水とを分離する。分離されたコア粒子の重量を測定する。測定された重量から、コア粒子の保水率を以下の式により求める。
保水率（％）＝［｛（金属メッシュを通過した後のコア粒子の重量）−（水に浸漬する前のコア粒子の重量）｝／（水に浸漬する前のコア粒子の重量）］×１００
【００１８】
コア粒子は、好ましくは７０％以上、より好ましくは７０〜１５０％、更に好ましくは７０〜１００％の保水率を有する。
【００１９】
コア粒子として、たとえば、多孔質粒子を使用することができる。より具体的には、多孔質粒子として、喫煙物品用フィルターで吸着剤として使用される多孔質粒子、たとえば、活性炭粒子、シリカ粒子、ハイドロタルサイト粒子、リン酸カルシウム粒子、ゼオライト粒子などを使用することができる。好ましくは、多孔質粒子として、活性炭粒子が使用される。活性炭粒子は、好ましくは４００〜２８００ｍ2／ｇのＢＥＴ比表面積を有する。コア粒子として、非多孔質粒子を使用することもでき、たとえば、炭酸カルシウム粒子、糖類粒子（たとえば、単糖、二糖、オリゴ糖、多糖、またはこれらの任意の組み合わせから構成される粒子）、セルロース粒子、セルローストリアセテート粒子などを使用することができる。
【００２０】
コア粒子は、２００μｍ〜１０００μｍの平均粒径、好ましくは３００μｍ〜７００μｍの平均粒径、より好ましくは４００μｍ〜６００μｍの平均粒径を有する。本明細書においてコア粒子の平均粒径は、ＣＣＤカメラで撮影された粒子のデジタル画像を用いて測定された値を指し、たとえば画像解析式粒度分布測定装置（カムサイザー、Ｒｅｔｓｃｈ  ｔｅｃｈｎｏｌｏｇｙ社）を用いて測定された値を指す。ナノ粒子の平均粒径は、透過型電子顕微鏡（ＴＩＴＡＮ８０−３００、ＦＥＩ社）を用いて測定された値を指す。コア粒子およびナノ粒子の平均粒径は、統計学的に十分な個数（たとえば３０個）の粒子を無作為に選択して粒径を測定し、算術平均を求めることにより得ることができる。なお、複合粒子の平均粒径は、コア粒子と同様に測定することができる。
【００２１】
ナノ粒子は、１〜２００ｎｍの平均粒径、好ましくは１０ｎｍ〜１５０ｎｍの平均粒径、より好ましくは１０ｎｍ〜５０ｎｍの平均粒径を有する。ナノ粒子は、ハイドロタルサイト類化合物からなる。
【００２２】
ナノ粒子を構成するハイドロタルサイト類化合物は、金属水酸化物の八面体層が多数積層された層状構造を呈し、これら層の間にアニオンがインターカレーションされている。八面体層はホストと呼ばれ塩基性を示す。ハイドロタルサイト類化合物によるホルムアルデヒド除去は、ホストの塩基性の寄与およびインターカレーションされたアニオンによるイオン交換作用などの結果として生じるものと考えられる。ハイドロタルサイト類化合物は、天然のものでも合成品でもよい。
【００２３】
ハイドロタルサイト類化合物は、下記一般式
［Ｍ 2+ 1-x Ｍ 3+ x （ＯＨ）2 ］［（Ａ n-）x/n ・ｍ Ｈ2Ｏ］
（ここで、Ｍ 2+は、Ｍｇ、Ｚｎ、ＮｉおよびＣａからなる群より選択される２価の金属イオンであり、Ｍ 3+は、Ａｌイオンであり、Ａ n-は、ＣＯ3、ＳＯ4、ＯＯＣ−ＣＯＯ、Ｃｌ、Ｂｒ、Ｆ、ＮＯ3、Ｆｅ（ＣＮ）6 3-、Ｆｅ（ＣＮ）6 4-、フタル酸、イソフタル酸、テレフタル酸、マレイン酸、アルケニル酸およびその誘導体、リンゴ酸、サリチル酸、アクリル酸、アジピン酸、コハク酸、クエン酸ならびにスルホン酸からなる群より選択されるｎ価のアニオンであり、ｘは０．１＜ｘ＜０．４であり、ｍは０＜ｍ＜２である）で表される。
【００２４】
上記一般式において、Ｍ 2+は、Ｍｇイオンであり、Ｍ 3+は、Ａｌイオンであり、Ａ n-は、ＣＯ3 2-またはＳＯ4 2-であり、ｘは０．１＜ｘ＜０．４であり、ｍは０＜ｍ＜２であることが好ましい。かかるＭｇ−Ａｌ系ハイドロタルサイト類化合物は、ｘが０．２０〜０．３３の範囲にある場合に安定である。上記一般式は、Ｍｇ6Ａｌ2（ＯＨ）16ＣＯ3・４Ｈ2Ｏであることが最も好ましい。
【００２５】
Ｍｇ−Ａｌ系ハイドロタルサイト類化合物は、硫酸アルミニウム、酢酸アルミニウムおよび明ばんから選ばれる水溶性のアルミニウム塩またはアルミン酸と水溶性マグネシウム塩との水溶液に、炭酸アルカリまたは炭酸アルカリと苛性アルカリを添加し、反応混合物のｐＨを８．０以上に保って反応させることにより製造することができる。得られたハイドロタルサイト類化合物を、粉砕して分級することにより、２００ｎｍ以下の平均粒径を有するナノ粒子とすることができる。
【００２６】
コア粒子およびナノ粒子は、それぞれ、公知の方法に従って調製したものを使用してもよいし、市販品を使用してもよい。
【００２７】
コア粒子とナノ粒子とから構成される複合粒子は、以下で説明するとおり調製することができる。ナノ粒子とコア粒子とを水中に含む懸濁液を撹拌し、その後、懸濁液を乾燥させることにより、コア粒子の表面上にナノ粒子が担持された複合粒子を調製することができる。
【００２８】
コア粒子およびナノ粒子は、上記で説明したものを使用することができる。コア粒子は、好ましくは７０％以上、より好ましくは７０〜１５０％、更に好ましくは７０〜１００％の保水率を有する。コア粒子が、高い保水率を有する（すなわち、表面に水を保持する能力が高い）ほど、ナノ粒子の担持率を高めることができる。これは、コア粒子とナノ粒子が、懸濁液中で、主に液架橋付着力により結合するため、コア粒子が高い保水率を有するほど、液架橋付着力も大きくなるためである。一方で、保水率が高すぎる場合、複合粒子同士の凝集が発生し、フィルターへの均一添加が困難となるため、製造適性上７０〜１００％の保水率が特に望ましい。また、懸濁液の乾燥後は、コア粒子の表面に、主にファンデルワールス力によりナノ粒子が担持され、その付着が維持される。
【００２９】
複合粒子の調製において、コア粒子とナノ粒子は、たとえば１０００：１〜１：１の重量比、好ましくは１００：１〜２：１の重量比で混合される。２０ｍｇのコア粒子と１０ｍｇのナノ粒子を混合する場合、これらの粒子をたとえば３０〜１０００μＬの水に添加して、懸濁液を調製することができる。かかる懸濁液を、８０〜２００℃で５〜１２０分間乾燥させて、複合粒子を含むサンプルを得ることができる。乾燥は、好ましくは、水分の全量が除去されるまで行われる。
【００３０】
使用したナノ粒子の全てがコア粒子に担持されなかった場合、サンプル中には、コア粒子に担持されなかったナノ粒子が含まれる。この場合、ふるいを用いて複合粒子とナノ粒子とを分離してもよい。
【００３１】
コア粒子に担持されたナノ粒子の割合（担持率）が低い場合、ナノ粒子をコア粒子に担持させるための処理を繰り返し行ってもよい。具体的には、複合粒子の調製後に、ふるいを用いて複合粒子とナノ粒子とを分離し、分離されたナノ粒子を水に懸濁し、得られた懸濁液を、分離された複合粒子と混合して乾燥させる。これにより、追加のナノ粒子を複合粒子に更に付着させることができる。この操作を繰り返し行って、担持率を高めることができる。
【００３２】
複合粒子は、直径７．７ｍｍ、長さ２７ｍｍのサイズを有するフィルターに、一般に１０〜１００ｍｇ、好ましくは１５〜４０ｍｇの量で添加することができる。複合粒子は、一般にフィルターの全体積の３〜３３％、好ましくはフィルターの全体積の５〜１３％を占めるように添加することができる。
【００３３】
複合粒子は、喫煙物品用フィルターに組み込んで、以下のような種々の形態の喫煙物品用フィルターを作製することができる。
（１）複合粒子を濾材、たとえばセルロースアセテートなどの繊維のトウまたは不織布に分散させたフィルター。  
（２）複合粒子を原料に添加して抄紙したペーパーシートを成形したフィルター。  
（３）２セグメント以上からなるフィルターであって、少なくとも１セグメントは（１）または（２）のフィルターからなるフィルター。この場合、他のセグメントは、従来のセルロースアセテートフィルターまたはチャコールフィルターとすることができる。  
（４）互いに離間して配置された２つ以上のフィルタープラグの間のスペース（フィルターキャビティー部）に複合粒子を充填したフィルター。この場合、フィルタープラグは、従来のセルロースアセテートフィルターもしくはチャコールフィルターであってもよいし、または（１）もしくは（２）のフィルターであってもよい。また、２つ以上のスペースがある場合には、少なくとも１つのスペースに複合粒子を充填すればよく、他のスペースには活性炭粒子を充填することもできる。このフィルターの一例を図２に示す。
【００３４】
図２に示されるフィルター１０において、複合粒子１１は、互いに離間して配置された２つのフィルタープラグ１２の間のスペース（フィルターキャビティー部）に配置され、２つのフィルタープラグ１２の周囲にはプラグ巻取紙１３が巻かれている。
【００３５】
以下の説明において、複合粒子が組み込まれたフィルターを複合粒子含有フィルターともいう。複合粒子含有フィルターは、任意の喫煙物品に組み込むことができ、具体的には、たばこ充填材を燃焼させる燃焼型喫煙物品、たとえばシガレット、またはたばこ充填材を燃焼させない非燃焼型吸引物品、たとえば加熱型吸引器などに組み込むことができる。加熱型吸引器は、たとえばＷＯ２００６／０７３０６５またはＷＯ２０１０／１１０２２６号を参照することができる。たとえば、複合粒子含有フィルターの一端に、たばこ充填材を含むたばこロッドを連結して、燃焼型喫煙物品、たとえばシガレットを作製することができる。あるいは、たとえば、空洞を形成する筒状部材の一端あるいは両端に複合粒子含有フィルターを配し、前記空洞に香味源を配して、非燃焼型喫煙物品、たとえば加熱型吸引器を作製することができる。
【００３６】
複合粒子含有フィルターは、ナノ粒子を直接添加したフィルターと比べて、フィルター通気抵抗が増大しにくい（後述の実験１を参照）。複合粒子は、直径７．７ｍｍ、長さ２７ｍｍのサイズを有するフィルターに１０〜１００ｍｇの量で添加した場合、複合粒子含有フィルターは、たとえば４０〜８０ｍｍＨ2Ｏのフィルター通気抵抗を示すことができる。これにより、上記フィルター通気抵抗を示す複合粒子含有フィルターをシガレットに組み込んだ場合、得られたシガレットは、たとえば８０〜１２０ｍｍＨ2Ｏのシガレット通気抵抗を示すことができる。
【００３７】
また、複合粒子含有フィルターをシガレットに組み込んだ場合、得られたシガレットは、主流煙中のホルムアルデヒドをより効果的に除去することができる（後述の実験２を参照）。
【実施例】
【００３８】
実験１：フィルター通気抵抗
（１−１）複合粒子含有フィルターの作製
活性炭粒子（平均粒径：４００μｍ；ＢＥＴ比表面積：１２５２ｍ2／ｇ）に、ハイドロタルサイト粒子（Ｍｇ6Ａｌ2（ＯＨ）16ＣＯ3・４Ｈ2Ｏ、平均粒径：５０ｎｍ；ＢＥＴ比表面積：１１１．５ｍ2／ｇ）を担持させて、ハイドロタルサイト担持活性炭（以下、複合粒子ともいう）を調製した。ハイドロタルサイト粒子の活性炭粒子への担持は、具体的には、以下のとおり行った。活性炭粒子２０ｍｇとハイドロタルサイト粒子１０ｍｇとの混合物に、水４０μＬを添加し、これを活性炭粒子とハイドロタルサイト粒子が均一に混ざるまで撹拌して、スラリー状のサンプルを得た。得られたスラリー状のサンプルをオーブン（１００℃、６０分）で乾燥させ、その後、２２℃の温度および６０％の湿度の条件下に４８時間置いて調和し、複合粒子を得た。【００３９】
得られた複合粒子を、互いに離間して配置された２つのフィルタープラグ（濾材：アセテートトウ；直径：７．７ｍｍ；長さ：５ｍｍ）の間のスペース（フィルターキャビティー部）に配置して、フィルタープラグの周囲にプラグ巻取紙を巻くことにより、複合粒子含有フィルターを作製した（図５参照）。【００４０】
（１−２）ナノ粒子含有フィルターの作製
ハイドロタルサイト粒子（Ｍｇ6Ａｌ2（ＯＨ）16ＣＯ3・４Ｈ2Ｏ、平均粒径：５０ｎｍ；ＢＥＴ比表面積：１１１．５ｍ2／ｇ）を、２つのフィルタープラグ（濾材：アセテートトウ；直径：７．７ｍｍ；長さ：５ｍｍ）の間のスペース（フィルターキャビティー部）に配置して、フィルタープラグの周囲にプラグ巻取紙を巻くことにより、ナノ粒子含有フィルター（比較例１）を作製した。【００４１】
（１−３）コア粒子含有フィルターの作製
活性炭粒子（平均粒径：４００μｍ；ＢＥＴ比表面積：１２５２ｍ2／ｇ）を、２つのフィルタープラグ（濾材：アセテートトウ；直径：７．７ｍｍ；長さ：５ｍｍ）の間のスペース（フィルターキャビティー部）に配置して、フィルタープラグの周囲にプラグ巻取紙を巻くことにより、コア粒子含有フィルター（比較例２）を作製した。【００４２】
（１−４）フィルター通気抵抗の測定
フィルター通気抵抗はＩＳＯ６５６５：２０１５Ｄｒａｗ  ｒｅｓｉｓｔａｎｃｅ  ｏｆ  ｃｉｇａｒｅｔｔｅｓ  ａｎｄ  ｐｒｅｓｓｕｒｅ  ｄｒｏｐ  ｏｆ  ｆｉｌｔｅｒ  ｒｏｄｓに準拠し測定を実施した。【００４３】
（１−５）結果
複合粒子含有フィルターおよびナノ粒子含有フィルターのフィルター通気抵抗を図３に示す。複合粒子含有フィルターおよびコア粒子含有フィルターのフィルター通気抵抗を図４に示す。【００４４】
図３において、横軸の添加量は、ハイドロタルサイト粒子（ナノ粒子）の添加量（ｍｇ）を指す。また、図３において、複合粒子含有フィルターのフィルター通気抵抗は、以下の式により計算される値を示す。  
（複合粒子含有フィルターのフィルター通気抵抗）＝（複合粒子含有フィルターを用いて測定されたフィルター通気抵抗）−（複合粒子含有フィルターで使用された活性炭粒子と同量の活性炭粒子を含むフィルターで測定されたフィルター通気抵抗）
また、図３において、ナノ粒子含有フィルターのフィルター通気抵抗は、以下の式により計算される値を示す。  
（ナノ粒子含有フィルターのフィルター通気抵抗）＝（ナノ粒子含有フィルターを用いて測定されたフィルター通気抵抗）−（ナノ粒子を含まないフィルターを用いて測定されたフィルター通気抵抗）。【００４５】
図４において、横軸の添加量は、複合粒子または活性炭粒子の添加量（ｍｇ）を指す。また、図４において、複合粒子含有フィルターのフィルター通気抵抗は、以下の式により計算される値を示す。  
（複合粒子含有フィルターのフィルター通気抵抗）＝（複合粒子含有フィルターを用いて測定されたフィルター通気抵抗）−（複合粒子を含まないフィルターで測定されたフィルター通気抵抗）
また、図４において、コア粒子含有フィルターのフィルター通気抵抗は、以下の式により計算される値を示す。  
（コア粒子含有フィルターのフィルター通気抵抗）＝（コア粒子含有フィルターを用いて測定されたフィルター通気抵抗）−（コア粒子を含まないフィルターを用いて測定されたフィルター通気抵抗）。【００４６】
図３の結果から以下のことがわかる。平均粒径５０ｎｍのハイドロタルサイト粒子を直接フィルターに添加すると、ハイドロタルサイト粒子の添加量に応じて、フィルター通気抵抗が著しく増大する。一方、平均粒径５０ｎｍのハイドロタルサイト粒子をハイドロタルサイト担持活性炭（複合粒子）の形態でフィルターに添加すると、ハイドロタルサイト粒子の存在が、フィルター通気抵抗を大きく増大させない。【００４７】
図４の結果から以下のことがわかる。平均粒径５０ｎｍのハイドロタルサイト粒子をハイドロタルサイト担持活性炭（複合粒子）の形態でフィルターに添加すると、かかるフィルターは、同量の活性炭粒子を添加したフィルターと同等のフィルター通気抵抗を示し、ハイドロタルサイト粒子の存在が、フィルター通気抵抗を大きく増大させない。【００４８】
これらの結果から、平均粒径５０ｎｍのハイドロタルサイト粒子は、ハイドロタルサイト担持活性炭（複合粒子）の形態でフィルターに添加すると、直接フィルターに添加した場合と比べて、ハイドロタルサイト粒子の存在が、フィルター通気抵抗を増加させにくいことがわかる。【００４９】
実験２：ホルムアルデヒド低減率
（２−１）本発明のシガレットの作製
実験１と同様の方法で、複合粒子含有フィルターを作製した。作製された複合粒子含有フィルターをたばこロッド（直径：７．７ｍｍ；長さ：５７ｍｍ；たばこ充填材：６０５ｍｇ）に連結して、本発明のシガレットを作製した。連結は、チップペーパー（図示せず）で連結部を覆うように行った。作製された本発明のシガレットを模式的に図５に示す。【００５０】
図５において、フィルター１０は、互いに離間して配置された２つのフィルタープラグ１２と、その周囲に巻かれたプラグ巻取紙１３と、フィルタープラグ１２の間に配置された複合粒子１１とから構成される。たばこロッド２０は、たばこ充填材２１とその周囲に巻かれたたばこ巻紙２２とから構成される。【００５１】
（２−２）比較例のシガレットの作製
ハイドロタルサイト担持活性炭（複合粒子）の代わりに、１０ｍｇのハイドロタルサイト粒子（Ｍｇ6Ａｌ2（ＯＨ）16ＣＯ3・４Ｈ2Ｏ、平均粒径：７００μｍ；ＢＥＴ比表面積：１０３．８ｍ2／ｇ）を用いた以外は、本発明のシガレットと同様の方法で、比較例のシガレットを作製した。平均粒径７００μｍのハイドロタルサイト粒子は、先行技術文献（ＷＯ２００３／０５６９４７）で使用される吸着剤粒子に相当する。【００５２】
（２−３）主流煙中のホルムアルデヒド量の測定
主流煙中のホルムアルデヒドの量をカナダ公定法（２，４−ＤＮＰＨ−ＨＰＬＣ法）により測定し、ホルムアルデヒドの低減率を求めた。【００５３】
まず、２，４−ジニトロフェニルヒドラジン（ＤＮＰＨ）９．５１ｇをアセトニトリル１Ｌに加温して溶解した後、６０％過塩素酸５．６ｍＬを加え、超純水を加えて２Ｌの捕集液を調製した。【００５４】
図６を参照して測定装置の概要を説明する。図６に示すように、捕集用洗気瓶３１にＤＮＰＨ捕集液３２を入れる。洗気瓶３１の容量は１００ｍＬであり、ＤＮＰＨ捕集液３２の量を８０ｍＬとした。この洗気瓶３１を氷水バス３３に入れて氷冷する。洗気瓶３１内の捕集液３２に、シガレット３０が取り付けられるガラス管３４の下端を浸漬する。洗気瓶３１のデッドボリュームに連通するように、ガラス管３５およびケンブリッジパッド３６を取り付け、ケンブリッジパッド３６と自動喫煙器３７とを接続する。【００５５】
ガラス管３４にシガレット３０を取り付け、ＩＳＯ準拠の標準喫煙条件でシガレット３０を自動喫煙させる。すなわち、シガレット１本につき、空パフ１回で２秒間３５ｍＬ吸煙する動作を５８秒間隔で繰り返す。主流煙がバブリングしている間に、ホルムアルデヒドはＤＮＰＨによって誘導体化される。測定用シガレットは２本とした。このとき、いずれの吸着剤粒子を用いたシガレットでも圧力損失が同一になるように調整した。【００５６】
上記のようにして生成した誘導体を高速液体クロマトグラフィー（ＨＰＬＣ）によって測定する。まず、捕集液を濾過した後、Ｔｒｉｚｍａ  Ｂａｓｅ液で希釈する（捕集液４ｍＬ、Ｔｒｉｚｍａ  Ｂａｓｅ液６ｍＬ）。この液をＨＰＬＣで測定する。ＨＰＬＣ測定条件は以下の通りである。
カラム：ＨＰ  ＬｉＣｈｒｏｓｐｈｅｒ  １００ＲＰ−１８（５μ）２５０×４ｍｍ
ガードカラム：ＨＰ  ＬｉＣｈｒｏｓｐｈｅｒ  １００ＲＰ−１８（５μ）４×４ｍｍ
カラム温度：３０℃
検出波長：ＤＡＤ３５６ｎｍ
注入量：２０μＬ
移動相：３相によるグラジエント（Ａ液：アセトニトリル３０％、テトラヒドロフラン１０％およびイソプロパノール１％を含有する超純水水溶液、Ｂ液：アセトニトリル６５％、テトラヒドロフラン１％およびイソプロパノール１％を含有する超純水水溶液、Ｃ液：アセトニトリル１００％）。【００５７】
コントロール実験として、ハイドロタルサイト担持活性炭（複合粒子）もハイドロタルサイト粒子（平均粒径：７００μｍ）も含有しないフィルターを備えたシガレット（以下、コントロールシガレットという）について、主流煙中のホルムアルデヒド量を測定した。【００５８】
測定されたホルムアルデヒド量を以下の式に代入することにより、ホルムアルデヒド低減率を求めた。
（ホルムアルデヒド低減率）＝[｛（コントロールシガレットで測定されたホルムアルデヒド量）−（本発明のシガレットまたは比較例のシガレットで測定されたホルムアルデヒド量）｝／（コントロールシガレットで測定されたホルムアルデヒド量）]×１００【００５９】
（２−４）結果
本発明のシガレットおよび比較例のシガレットのホルムアルデヒド（ＦＡ）低減率を図７に示す。【００６０】
図７の結果から、ハイドロタルサイト担持活性炭（複合粒子）は、平均粒径７００μｍのハイドロタルサイト粒子と比べて、主流煙中のホルムアルデヒドを効果的に除去できることがわかる。【００６１】
実験３：ハイドロタルサイト粒子のコア粒子への付着力
（３−１）ハイドロタルサイト担持粒子の作製
コア粒子として、以下のコア粒子Ａ〜Ｃを使用した。  
コア粒子Ａ：活性炭粒子（平均粒径：４００μｍ；ＢＥＴ比表面積：１２５２ｍ2／ｇ）
コア粒子Ｂ：ハイドロタルサイト粒子（Ｍｇ6Ａｌ2（ＯＨ）16ＣＯ3・４Ｈ2Ｏ、平均粒径：７００μｍ；ＢＥＴ比表面積：１０３．８ｍ2／ｇ）
コア粒子Ｃ：セルローストリアセテート顆粒（平均粒径：４００μｍ；日本国特許第５７８６０３８号に記載の粒子）
コア粒子Ａおよびコア粒子Ｂは、多孔質粒子である。【００６２】
１００ｍｇのハイドロタルサイト粒子（Ｍｇ6Ａｌ2（ＯＨ）16ＣＯ3・４Ｈ2Ｏ、平均粒径：５０ｎｍ；ＢＥＴ比表面積：１１１．５ｍ2／ｇ）を水５００μＬに懸濁し、１ｇのコア粒子と混合し、ハイドロタルサイト粒子とコア粒子が均一に混ざるまで撹拌し、スラリー状のサンプルを得た。得られたスラリー状のサンプルをオーブン（１００℃、６０分）で乾燥させて、ハイドロタルサイト担持粒子（複合粒子）を作製した。コア粒子Ａを用いて得られたハイドロタルサイト担持粒子を、複合粒子Ａと呼び、コア粒子Ｂを用いて得られたハイドロタルサイト担持粒子を、複合粒子Ｂと呼び、コア粒子Ｃを用いて得られたハイドロタルサイト担持粒子を、複合粒子Ｃと呼ぶ。【００６３】
また、１００ｍｇのハイドロタルサイト粒子（Ｍｇ6Ａｌ2（ＯＨ）16ＣＯ3・４Ｈ2Ｏ、平均粒径：５０ｎｍ；ＢＥＴ比表面積：１１１．５ｍ2／ｇ）を、１ｇのコア粒子Ａと振とう器を用いてよく混合して、ハイドロタルサイト担持粒子（複合粒子）を作製した。この複合粒子を複合粒子Ｄと呼ぶ。【００６４】
（３−２）保水率の測定
コア粒子１ｇを水１０ｍＬに浸漬して、１分間経過後に金属メッシュ（０．１ｍｍ）を用いて濾過し、コア粒子と水とを分離した。分離されたコア粒子の重量を測定した。測定された重量から、コア粒子の保水率を以下の式により求めた。  
保水率（％）＝［｛（金属メッシュを通過した後のコア粒子の重量）−（水に浸漬する前のコア粒子の重量）｝／（水に浸漬する前のコア粒子の重量）］×１００【００６５】
（３−３）付着力の測定
ハイドロタルサイト粒子のコア粒子への付着力を以下のとおり測定した。【００６６】
複合粒子Ａ〜Ｃの場合
１００ｍｇのハイドロタルサイト粒子（Ｍｇ6Ａｌ2（ＯＨ）16ＣＯ3・４Ｈ2Ｏ、平均粒径：５０ｎｍ；ＢＥＴ比表面積：１１１．５ｍ2／ｇ）を水５００μＬに懸濁し、１ｇのコア粒子と混合し、混合液をハイドロタルサイト粒子とコア粒子が均一に混ざるまで撹拌し、スラリー状のサンプルを得た。得られたスラリー状のサンプルをオーブン（１００℃、６０分）で乾燥させた。乾燥させたサンプルを、メッシュ０．１５ｍｍのふるいにかけた。【００６７】
ふるいを透過した微粉体を水５００μＬに懸濁し、ふるいを透過しなかった粒子に添加して混合し、オーブン（１００℃、６０分）で乾燥させた。乾燥させたサンプルを再度ふるいにかけた。この作業（混合、乾燥およびふるい分けの作業）を合計３回繰り返した。最後にふるいを透過した微粉体の重量を測定した。【００６８】
複合粒子Ｄの場合
１００ｍｇのハイドロタルサイト粒子（Ｍｇ6Ａｌ2（ＯＨ）16ＣＯ3・４Ｈ2Ｏ、平均粒径：５０ｎｍ；ＢＥＴ比表面積：１１１．５ｍ2／ｇ）を、１ｇのコア粒子Ａと振とう器を用いてよく混合した。得られた混合物を、メッシュ０．１５ｍｍのふるいにかけた。【００６９】
ふるいを透過した微粉体を、ふるいを透過しなかった粒子に添加して混合した。得られた混合物を再度ふるいにかけた。この作業（混合およびふるい分けの作業）を合計３回繰り返した。最後にふるいを透過した微粉体の重量を測定した。【００７０】
ハイドロタルサイト粒子（平均粒径：５０ｎｍ）のコア粒子への付着力を以下の式により求めた。
付着力（％）＝｛（１００（ｍｇ）−ふるいを透過した微粉体の重量（ｍｇ））／１００（ｍｇ）｝×１００【００７１】
（３−４）結果
コア粒子Ａ〜Ｃの保水率を以下に示す。  
コア粒子Ａ：  保水率９５％
コア粒子Ｂ：  保水率７４％
コア粒子Ｃ：  保水率３４％【００７２】
ハイドロタルサイト粒子（平均粒径：５０ｎｍ）のコア粒子への付着力（％）を図８に示す。【００７３】
保水率の結果および図８の結果から以下のことがわかる。ナノ粒子と保水率を有するコア粒子とを水の存在下で混合し、混合物を乾燥させて複合粒子を作製すると、ナノ粒子をコア粒子に担持（付着）させることができる（複合粒子Ａ〜Ｃ）。一方、ナノ粒子と保水率を有するコア粒子とを水の非存在下で混合して複合粒子を作製すると、ハイドロタルサイト粒子の付着率は低くなる（複合粒子Ｄ）。また、複合粒子Ａ〜Ｃの結果から、コア粒子が、高い保水率を有する（すなわち、表面に水を保持する能力が高い）ほど、ハイドロタルサイト粒子の付着率を高めることができることがわかる。【００７４】
実験４：参考例
ハイドロタルサイト粒子の粒径とホルムアルデヒド吸着率との関係、並びにハイドロタルサイト粒子の粒径と通気抵抗との関係について調べた。【００７５】
（４−１）ハイドロタルサイト粒子の調製
ハイドロタルサイト粒子（Ｍｇ6Ａｌ2（ＯＨ）16ＣＯ3・４Ｈ2Ｏ）を粉砕して分級することにより、１００〜３００μｍの粒子径のハイドロタルサイト粒子、３００〜５００μｍの粒子径のハイドロタルサイト粒子、５００〜７００μｍの粒子径のハイドロタルサイト粒子、および７００μｍ以上の粒子径のハイドロタルサイト粒子を調製した。【００７６】
（４−２）シガレットの作製
得られたハイドロタルサイト粒子を、互いに離間して配置された２つのフィルタープラグ（濾材：アセテートトウ；直径：７．７ｍｍ；長さ：５ｍｍ）の間のスペース（フィルターキャビティー部）に配置して、フィルタープラグの周囲にプラグ巻取紙を巻くことにより、吸着剤粒子含有フィルターを作製した。【００７７】
作製された吸着剤粒子含有フィルターをたばこロッド（直径：７．７ｍｍ；長さ：５７ｍｍ；たばこ充填材：６０５ｍｇ）に連結して、シガレットを作製した（図５参照）。連結は、チップペーパーで連結部を覆うように行った。【００７８】
（４−３）ホルムアルデヒド吸着率の測定
実験２に記載の方法と同じ方法で、主流煙中のホルムアルデヒド量を測定し、測定されたホルムアルデヒド量を以下の式に代入することにより、ホルムアルデヒド吸着率を求めた。
（ホルムアルデヒド吸着率）＝[｛（コントロールシガレットで測定されたホルムアルデヒド量）−（測定されたホルムアルデヒド量）｝／（コントロールシガレットで測定されたホルムアルデヒド量）]
なお、コントロールシガレットは、吸着剤粒子を添加しなかったことを除いて、上記で作製されたシガレットと同じ構成を有する。【００７９】
（４−４）フィルター通気抵抗の測定
実験１に記載の方法と同じ方法で、フィルター通気抵抗を測定した。【００８０】
（４−５）結果
ホルムアルデヒド吸着率およびシガレット通気抵抗の結果をそれぞれ図９および図１０に示す。図９の横軸は、フィルターに添加されたハイドロタルサイト粒子の量を体積で表す。図１０の横軸は、フィルターに添加されたハイドロタルサイト粒子の量を重量で表す。【００８１】
図９の結果から、吸着剤粒子の粒径を小さくすると、ホルムアルデヒド吸着能が向上することがわかる。図１０の結果から、吸着剤粒子の粒径を小さくすると、通気抵抗が増大することがわかる。
【符号の説明】
【００８２】
１０・・・フィルター、１１・・・複合粒子、１１ａ・・・コア粒子、１１ｂ・・・ナノ粒子、１２・・・フィルタープラグ、１３・・・プラグ巻取紙、２０・・・たばこロッド、２１・・・たばこ充填材、２２・・・たばこ巻紙、３０・・・シガレット、３１・・・洗気瓶、３２・・・捕集液、３３・・・氷水バス、３４・・・ガラス管、３５・・・ガラス管、３６・・・ケンブリッジパッド、３７・・・自動喫煙器
【図１】
2017168516.tif 000003
【図２】
2017168516.tif 000004
【図３】
2017168516.tif 000005
【図４】
2017168516.tif 000006
【図５】
2017168516.tif 000007
【図６】
2017168516.tif 000008
【図７】
2017168516.tif 000009
【図８】
2017168516.tif 000010
【図９】
2017168516.tif 000011
【図１０】
2017168516.tif 000012
【国際調査報告】
2017168516.tif 000013
2017168516.tif 000014
2017168516.tif 000015
2017168516.tif 000016
2017168516.tif 000017
2017168516.tif 000018